СПОСОБ ФЛОТАЦИИ УПОРНЫХ ТРУДНООБОГАТИМЫХ РУД БЛАГОРОДНЫХ МЕТАЛЛОВ

1. Способ флотации упорных труднообогатимых руд благородных металлов, отличающийся тем, что измельченную до 0,1-0,5 мм упорную труднообогатимую благороднометальную руду направляют на гравитационное дифференцирование с получением условно называемых «тяжелой», «промежуточной» и «легкой» фракций, обладающих различной совокупностью физических свойств по плотности, крупности и морфологии раскрытых частиц и минеральных фаз, и флотацию этих фракций в отдельных циклах с получением объединенного золотосодержащего сульфидного концентрата.
2. Способ, согласно п. 1, отличающийся тем, что гравитационное дифференцирование ведут на винтовых аппаратах с большой площадью разделительной поверхности и с наложением центробежных сил.
3. Способ, согласно п. 1, отличающийся тем, что при гравитационном дифференцировании выходы «тяжелой», «промежуточной» и «легкой» фракций поддерживаются близкими к процентному соотношению 10:45:45 соответственно.
4. Способ, согласно п. 1, отличающийся тем, что «тяжелая», «промежуточная» и «легкая» фракции гравитационного дифференцирования поступают на флотацию в отдельных циклах по замкнутой схеме с основной и контрольной операциями.
5. Способ, согласно п. 1, отличающийся тем, что при необходимости «тяжелую» фракцию гравитационного дифференцирования перед флотацией доизмельчают.
6. Способ, согласно п. 1, отличающийся тем, что при необходимости объединенный золотосодержащий сульфидный концентрат перечищают.
7. Способ, согласно п. 1, отличающийся тем, что флотацию фракций гравитационного дифференцирования ведут при pH пульпы 5,5, плотности пульпы 30% твердого, расходе жидкого стекла - 400-500 г/т, бутилового ксантогената - 250-300 г/т, соснового масла - 70-80 г/т, полиакриламида при флотации «легкой» фракции - 8-10 г/т с дозировкой в контрольные операции вдвое меньшего количества собирателя и пенообразователя, а в перечистные - втрое меньшего количества реагентов.